(57)【要約】【課題】ランプで光を照射する必要がなく、従来品に比べ十分な輝度が得られ、かつ発光持続時間も長く、また、振動板の剛性も向上し、音質も良好となる電気音響変換器用振動板を提供する。【解決手段】蓄光体を、天然パルプ、無機パルプ、合成樹脂の内、少なくとも一つと混合して用いる構成とした。この蓄光体はアルミン酸塩化合物を主成分に、希土類元素の賦活剤を添加焼成してなり、優れた輝度が得られ、残光持続時間も長く、またセラミックとしての機能も有し硬度が高いため、振動板の表面の硬度も向上し、音質が良好となる。【選択図】  図１
2004274209.tif 000002
【特許請求の範囲】
【請求項１】
蓄光体を、天然パルプ、合成パルプ、無機パルプ、合成樹脂の内、少なくとも一つと混合して用いてなることを特徴とする電気音響変換器用振動板。
【請求項２】
蓄光体を、天然パルプ、合成パルプ、無機パルプ、合成樹脂の内、少なくとも一つと混合した材料の層を表面の一部又は全体に設けたことを特徴とする電気音響変換器用振動板。
【請求項３】
多層抄紙法により蓄光体の層を表面に設けたことを特徴とする請求項２記載の電気音響変換器用振動板。
【請求項４】
蓄光体が混入された接着剤または塗料を塗布し、蓄光体の層を表面の一部または全体に設けたことを特徴とする請求項２記載の電気音響変換器用振動板。
【請求項５】
蓄光体はアルミン酸塩化合物を主成分に、希土類元素の賦活剤を添加焼成してなることを特徴とする請求項１〜４いずれかに記載の電気音響変換器用振動板。
【発明の詳細な説明】
【０００１】
【発明の属する技術分野】
この発明は、音響機器に用いられる電気音響変換器用振動板、詳しくは暗い場所においても明るく発光する電気音響変換器用振動板に関する。
【０００２】
【従来の技術】
従来、この種の振動板としては実開昭６２−１９８７９３が存在する。この振動板はスプレーにより蛍光塗料を振動板表面に塗布し、発光させる構造となっている。
【０００３】
また、他の先行例としては特開昭５９−１２６３９８が存在する。この先行例は、同様に振動板の前面に紫外線で励起されて白色光を発するアンチモン・マンガン付活ハロリン酸カルシウムからなる蛍光体を塗布し、音の強弱に対応して調光される紫外線ランプの光を当て発光させる構成を採用している。
【０００４】
さらにまた他の先行例としては特開平８−２６５８８６が存在する。この先行例では振動板またはエッジに蛍光塗料を塗布し、それをブラックライトの光を照射し発光させるようにしている。
【０００５】
【発明が解決しようとする課題】
上記各先行例では、ランプによって光を照射して発光する構成を採用している。したがって、ランプで照射しなければ所望の発光を得ることができない、という課題があった。
【０００６】
また、ランプを必要とするため、その分コスト高となり、かつランプの設置スペースを要する、という課題もあった。
【０００７】
この発明は上記のことに鑑み提案されたもので、その目的とするところはランプで光を照射する必要がなく、従来品に比べ十分な輝度が得られ、かつ発光持続時間も長く、また、振動板の剛性も向上し、音質も良好となる電気音響変換器用振動板を提供することにある。
【０００８】
【課題を解決するための手段】
この発明は、蓄光体を、天然パルプ、合成パルプ、無機パルプ、合成樹脂の内、少なくとも一つと混合して用いる構成とすることにより、上記目的を達成している。
【０００９】
すなわち、蓄光体を、天然パルプ、合成パルプ、無機パルプ、合成樹脂の内、少なくとも一つと混合した材料の層を表面の一部又は全体に設けた構成としている。
【００１０】
この場合、多層抄紙法により蓄光体の層を表面に設けたことを特徴としている。
【００１１】
あるいは、蓄光体が混入された接着剤または塗料を塗布し、蓄光体の層を表面の一部または全体に設けたことを特徴としている。
【００１２】
この蓄光体はアルミン酸塩化合物を主成分に、希土類元素の賦活剤を添加焼成してなることを特徴としている。
【００１３】
【発明の実施の形態】
以下、図面に沿って本発明の実施例を説明する。
【００１４】
【実施例１】
図１は本発明の第１実施例にかかる電気音響変換器用振動板の一部切欠き斜視図を示す。
【００１５】
この実施例において、振動板１は二層抄紙法により、まず第１の抄紙によって振動板の裏面になる基材２を抄紙し、次に第２の抄紙で表面層３を抄紙している。その後、脱水、熱プレス乾燥し、最後にラッカーを含浸し、乾燥工程を経て形成している。
【００１６】
図２はこれら製造工程の説明図を示す。
【００１７】
裏面側の基材２の材料としては、ＮＵＫＰを２２°ＳＲ  ７０重量％に、ポリ−パラ−フェニレン−テレフタル−アミド繊維を３ｍｍにカットしたものを３０重量％混合したものを用いた。
【００１８】
表面層３の材料としては靱皮繊維４０重量％に対し、蓄光体（根本特殊化学株式会社製のＮ夜光ルミノーバのＧ−３００シリーズ）を６０重量％混合したものを用いた。
【００１９】
蓄光体とは、予め自然光や白熱灯、水銀灯等の光源の光エネルギーを蓄え、外部からの光の除去後においてもそれ自身発光するもので、発光体（自発性夜光塗料）と異なる。この蓄光体はアルミン酸塩化合物を主成分に、希土類元素の賦活剤を添加焼成してなるものである。
【００２０】
すなわち、この蓄光体は、ストロンチウムアルミネート（ＳｒＡｌ２Ｏ４）を母体結晶とし、高純度のアルミナと炭酸ストロンチウムに、稀土類金属のユウロピウム（Ｅｕ）、ジスプロシウム（Ｄｙ）をドーピングし、水素雰囲気で還元しながら高温で焼成して形成され、セラミックとしての性質も有する。
【００２１】
人間の眼で輝度を感じる最小限度は０．３２ｍｃｄ／ｍ２とされているが、上記蓄光体では、１００ｍｇ／ｃｍ２の厚さで塗布した試料に光を照射すると、０．３２ｍｃｄ／ｍ２以上の残光を約２０００分維持する性質を有し、輝度やその持続時間に優れている。
【００２２】
これはジスプロシウム（Ｄｙ）のような稀土類金属を含み、混合する材料の純度を高めたためである。
【００２３】
従来の硫化カルシウムを基剤とするＣａＳ：Ｂｉや硫化亜鉛を主とする蓄光体は、輝度や発光持続時間が短かった。また、ストロンチウムアルミネートを結晶母体としたものもあるが、やはり輝度や発光持続時間に難点がある。
【００２４】
これはジスプロシウム（Ｄｙ）を含有していず、また、混合する材料の純度も低いためと考えられ、このような蓄光体と、本発明にかかる振動板に用いるＳｒＡｌ２Ｏ４：Ｅｕ，Ｄｙからなる蓄光体とを比較すると、本発明のものでは一晩中視認できるほど輝度が高く、また、発光持続時間も長く、優れた意匠性を有する。
【００２５】
この意匠性の有無は商業上重要な要素である。すなわち、同一製品において意匠性の低いものと、意匠性の高いものとを比較した場合、ユーザは当然後者を選択するもので、意匠性はいわゆる産業上の利用性につながるものである。
【００２６】
また、この蓄光体はアルミナを主成分とする酸化物（セラミック）で硬度が高いため、振動板１の表面の硬度も向上する。
【００２７】
上記蓄光体を混合する表面層の材料としては、天然パルプ、合成パルプ、無機パルプの内、少なくとも一つと混合すれば良い。
【００２８】
また、図示の例では表面層３の全体を蓄光体を含んでなる層としたが一部であっても良い。
【００２９】
さらに、二層以上の多層抄紙法によって振動板を作製し、その表面層３の全体または一部を蓄光体を含む層にしても良い。
【００３０】
これら二層抄紙法、あるいは二層以上の多層抄紙法からなる振動板１は周知の適宜の抄紙装置によって容易に作製し得る。
【００３１】
また、振動板１の形状としてはコーン状に限らず、ドーム状、平板状、その他の適宜の形状であっても良い。
【００３２】
【実施例２】
前述の第１実施例では二層抄紙法または多層抄紙法によって表面層３が蓄光体を含んでなる層の振動板を作製する場合について説明したが、合成樹脂に蓄光体を添加し、射出成形法によって発光可能な振動板を成形しても良い。
【００３３】
【実施例３】
図３は本発明の第３実施例を示す。この実施例では、抄紙してなる振動板基材２の表面に、合成樹脂に蓄光体を添加してフィルム状としたものを加熱、溶着によって一体化し、表面層を蓄光体を含んでなる層３Ａとしたものである。
【００３４】
【実施例４】
合成樹脂を射出成形してなる振動板または抄紙振動板の表面の一部または全体に、印刷によって蓄光体の層を設けても発光可能な振動板を作製することができる。
【００３５】
【実施例５】
接着剤に蓄光体を添加し、それを振動板の表面の一部または全体に塗布し、振動板を発光させることもできる。
【００３６】
【実施例６】
塗料に蓄光体を添加し、その塗料を振動板の表面の一部または全体に塗布し蓄光体の層を設けて振動板を発光させるようにしても良い。
【００３７】
【発明の効果】
以上のように請求項１、２記載の本発明によれば、それ自身蓄光効果による残光によって発光する蓄光体を含んでなるため、別段ランプ等の光を照射しなくても発光させることができる。
【００３８】
また、請求項３記載の多層抄紙法においては、表面一層にのみ容易に高濃度の蓄光体の層を設けることができ、製造が容易であり、かつこの振動板によれば蓄光体本来の充分な残光を得ることができる。
【００３９】
また、請求項４記載の振動板においても上記と同様の効果を得ることができる。
【００４０】
また、本発明で用いられる蓄光体は、セラミックのため、表面硬度が上がり、曲げ剛性が向上するため、歪が低減し、意匠的効果に加えて音質も良好となる。
【図面の簡単な説明】
【図１】本発明の第１実施例にかかる振動板の一部切欠き斜視図を示す。
【図２】本発明の第１実施例の製造工程の説明図を示す。
【図３】本発明の第３実施例の要部概略断面図を示す。
【符号の説明】
１    振動板
２    振動板基材
３    表面層
３Ａ  蓄光体を含んでなる層
【図１】
2004274209.tif 000003
【図２】
2004274209.tif 000004
【図３】
2004274209.tif 000005